(57)【要約】【課題】ヘリウムを高濃度に封入できるとともに、電池容器の密閉性の検査における過判定率を改善できる密閉型電池の製造方法を提供する。【解決手段】外部に開口する注液孔３３より外装３０内に電解液Ｅを注液する注液工程と、電解液Ｅが注液された製造途中の電池１０に対して初期充電を行う初期充電工程と、を行う密閉型電池の製造方法であって、初期充電工程を行った電池１０の外装３０を、注液孔３３が下向きとなる姿勢にして、下向きの注液孔３３よりヘリウムＨｅを導入する導入工程、を行う。【選択図】図７
2014229360.tif 000002
【特許請求の範囲】
【請求項１】
外部に開口する開口部より電池容器内に電解液を注液する注液工程と、前記電解液が注液された製造途中の密閉型電池に対して初期充電を行う初期充電工程と、を行う密閉型電池の製造方法であって、
前記初期充電工程を行った前記密閉型電池の前記電池容器を、前記開口部が下向きとなる姿勢にして、前記下向きの開口部より検知ガスを導入する導入工程、
を行う、
密閉型電池の製造方法。
【請求項２】
前記導入工程では、
前記電池容器を前記開口部が鉛直下向きとなる姿勢にして、前記鉛直下向きの開口部より前記検知ガスを導入する、
請求項１に記載の密閉型電池の製造方法。
【発明の詳細な説明】
【技術分野】
【０００１】
本発明は、電池容器の開口部より電解液を注液する注液工程と、密閉型電池を初期充電する初期充電工程と、初期充電工程を行った密閉型電池の電池容器の開口部より検知ガスを導入する導入工程と、を行う密閉型電池の製造方法に関する。
【背景技術】
【０００２】
従来から、密閉型電池の製造工程においては、電池容器内に水分が浸入して電池性能が劣化することを防ぐ等の目的で、電池容器の密閉性を検査している。
このとき、密閉型電池の製造工程においては、予め電池容器内に検知ガス（例えば、ヘリウム等）を導入し、前記検知ガスが電池容器から漏れているかどうかを確認する。
検知ガスを導入するための技術としては、例えば、特許文献１に開示される技術等がある。
【０００３】
特許文献１に開示される技術では、電解液ポットを介してヘリウム供給手段と接続される注液ノズルを電解液注液口に装着し、電池缶（電池容器）の外側から内側に向けてヘリウムを噴射して、電池缶内にヘリウムを導入する。
このとき、特許文献１に開示される技術では、予め電解液ポットに注液される電解液を注液ノズルより電池缶内に注液する。つまり、特許文献１に開示される技術では、電解液が電解液注液口からこぼれないような姿勢、すなわち、電解液注液口を上向きにした姿勢の電池缶に対して、ヘリウムの導入および電解液の注液を同時に行う。
【０００４】
密閉型電池の製造工程では、電池を初期充電したときに電解液が分解すること等によって炭化水素ガス等のガスが発生する。密閉型電池の製造工程では、このような初期充電時に発生するガスの量が電池缶の耐圧要件を満足しない程度に多い場合等に、電池缶に溜まった初期充電時に発生するガスを抜く必要がある。
つまり、この場合、密閉型電池の製造工程では、電解液注液口を仮封止してから初期充電し、その後、電解液注液口の仮封止を解除して初期充電時に発生するガスを抜く。そして、密閉型電池の製造工程では、電池缶内にヘリウムを導入し、電解液注液口を本封止する。
【０００５】
この場合には、ヘリウムよりも比重が重いガス、例えば、初期充電時に発生するガス等が電池缶の奥深くに滞留してしまうため、ヘリウムが電解液注液口の近傍に多く存在することとなる。つまり、この場合には、ヘリウムを電池缶に充分に浸入させることができない。
従って、特許文献１に開示される技術では、ヘリウムを導入してから注液孔を封止するまでに多くのヘリウムが漏出してしまい、ヘリウムを高濃度に封入できない可能性がある。
【０００６】
初期充電時に発生するガスの量は、電解液の注液量および電極体内の水分量等に大きく依存している。このため、初期充電時に発生するガスの量は、電解液の注液量および電極体内の水分量等のばらつきによって大きくばらついてしまう。
初期充電時に発生するガスの量がばらついた場合には、ヘリウムの電池缶への浸入度合い、つまり、ヘリウム漏出量等がばらついてしまい、その結果、密閉性を検査するときの電池缶内のヘリウム濃度がばらついてしまう。
【０００７】
電池缶の密閉性の検査では、検査時の電池缶内のヘリウム濃度が低い場合の、単位時間当たりに漏れるヘリウムの量に基づいて検査閾値が設定される。従って、検査時の電池缶内のヘリウム濃度がばらついて高くなってしまった場合には、同じ大きさの孔から単位時間当たりに漏れるヘリウムの量が増えてしまうため、本来検査結果がＯＫとなる電池缶に対して、ＮＧ判定してしまう可能性がある。
つまり、特許文献１に開示される技術では、ガス抜きを行ってヘリウムを導入した場合に、電池缶の密閉性の検査における過判定率が悪化してしまう可能性があった。
【先行技術文献】
【特許文献】
【０００８】
【特許文献１】特開２００２−１１７９０１号公報
【発明の概要】
【発明が解決しようとする課題】
【０００９】
本発明は、以上の如き状況を鑑みてなされたものであり、ヘリウムを高濃度に封入できるとともに、電池容器の密閉性の検査における過判定率を改善できる密閉型電池の製造方法を提供するものである。
【課題を解決するための手段】
【００１０】
本発明に係る密閉型電池の製造方法は、外部に開口する開口部より電池容器内に電解液を注液する注液工程と、前記電解液が注液された製造途中の密閉型電池に対して初期充電を行う初期充電工程と、を行う密閉型電池の製造方法であって、前記初期充電工程を行った前記密閉型電池の前記電池容器を、前記開口部が下向きとなる姿勢にして、前記下向きの開口部より検知ガスを導入する導入工程、を行う、ものである。
【００１１】
本発明に係る密閉型電池の製造方法おいて、前記導入工程では、前記電池容器を前記開口部が鉛直下向きとなる姿勢にして、前記鉛直下向きの開口部より前記検知ガスを導入する、ものである。
【発明の効果】
【００１２】
本発明は、ヘリウムを高濃度に封入できるとともに、電池容器の密閉性の検査における過判定率を改善できる、という効果を奏する。
【図面の簡単な説明】
【００１３】
【図１】電池の全体的な構成を示す説明図。
【図２】電解液を注液してから電池を初期充電するまでの工程を示す説明図。
【図３】初期充電時に発生するガスを抜いてから外装の密閉性を検査するまでの工程を示す説明図。
【図４】本実施形態のヘリウムを導入する前の外装の姿勢を示す説明図。
【図５】本実施形態のヘリウムを導入するときの外装の姿勢を示す説明図。
【図６】外装内に滞留している初期充電時に発生するガスを排出する様子を示す説明図。
【図７】本実施形態のヘリウムを導入する様子を示す説明図。
【図８】本実施形態の製造方法でヘリウムを導入した結果を示す図。（ａ）ヘリウム濃度の測定結果を示す図。（ｂ）ヘリウム利用率の算出結果を示す図。
【図９】製造方法の変形例を示す説明図。
【図１０】従来のヘリウムを導入する様子を示す説明図。
【図１１】従来のヘリウムの浸入度合いを示す説明図。
【発明を実施するための形態】
【００１４】
以下では、本実施形態の密閉型電池の製造方法（以下、単に「製造方法」と表記する）について説明する。
【００１５】
まず、本発明に係る密閉型電池の実施形態である電池の概略構成について説明する。
【００１６】
本実施形態の電池１０は、密閉型のリチウムイオン二次電池である。なお、本発明が適用される対象はリチウムイオン二次電池に限定されるものではなく、ニッケル水素二次電池等の他の密閉型電池についても適用可能である。
【００１７】
図１に示すように、電池１０は、発電要素２０、外装３０、キャップ４０、および外部端子５０・５０を具備する。
【００１８】
以下では、図１に示す矢印Ｕを上方向として「電池１０の上下方向」を規定する。また、図１に示す矢印Ｒを右方向として「電池１０の左右方向」を規定する。
【００１９】
発電要素２０は、正極、負極、およびセパレータを積層または巻回してなる電極体に電解液Ｅを浸透させたものである（図２参照）。電池１０の充放電時には、発電要素２０内で化学反応が起こる（厳密には、正極と負極との間で電解液Ｅを介したイオンの移動が起こる）ことによって電流の流れが発生する。
【００２０】
電池容器である外装３０は、収納部３１と蓋部３２とを有する角柱型缶である。
【００２１】
収納部３１は、下面３１ａおよび側面が閉塞するとともに、上面が開口した有底角筒状の部材であり、内部に発電要素２０を収納する。
【００２２】
蓋部３２は、収納部３１の開口面に応じた形状を有する平板状の部材であり、収納部３１の開口面を塞いだ状態で収納部３１と接合される。蓋部３２において、後述するように外部端子５０・５０が挿通される箇所の間には、電解液Ｅを注液するための注液孔３３が形成される。
【００２３】
注液孔３３は、蓋部３２の板面を貫通する孔である。注液孔３３は、蓋部３２の外側と内側とで内径寸法が異なる平面視略円状の孔である。注液孔３３は、上側（外側）の内径が下側（内側）の内径よりも大径に形成され、上下中途部に段差部が形成される。
注液孔３３の下側の内側面には、後述する仮封止部材１２０（図２参照）と螺合するための雌ネジ部が形成される。
【００２４】
なお、本実施形態の電池は、外装が有底の角筒状に形成された角型電池に構成しているが、これに限るものではなく、例えば、外装が有底の円筒状に形成された円筒型電池に適用することも可能である。
【００２５】
キャップ４０は、注液孔３３を封止するためのものである。キャップ４０は、注液孔３３の上側と略同一の形状に形成される。キャップ４０は、注液孔３３の前記段差部に載置され、外周縁部がレーザー溶接されることで、蓋部３２と接合される。
【００２６】
外部端子５０・５０は、その一部が蓋部３２の外側面から電池１０の上方（外方）に突出した状態で配置される。外部端子５０・５０は、集電端子５１・５１を介して発電要素２０の正極または負極に電気的に接続される。外部端子５０・５０は、その外周面部に固定部材３４が嵌装されることにより、絶縁部材５２・５３を間に介して蓋部３２に対して絶縁状態で固定される。外部端子５０・５０および集電端子５１・５１は、発電要素２０に蓄えられる電力を外部に取り出す、若しくは、外部からの電力を発電要素２０に取り入れる通電経路として機能する。
集電端子５１・５１は、発電要素２０の正極板、負極板と接続されている。集電端子５１・５１の材料としては、例えば正極側にアルミニウム、負極側に銅を採用することができる。
【００２７】
外部端子５０・５０には、電池１０の外方側に突出する部位にねじ転造によりねじ加工が施され、ボルト部が形成される。電池１０の実使用時には、このボルト部を用いて外部端子５０・５０にバスバー、外部装置の接続端子等が締結固定される。
締結固定する際、外部端子５０・５０には締結トルクがかかるとともに、ねじ締結によって軸方向へ外力が付与される。このため、外部端子５０・５０の材料としては、鉄等の高強度材料を採用することが好ましい。
【００２８】
次に、本実施形態の製造方法について説明する。
【００２９】
まず、製造方法では、ダイコーダ等の塗工機を用いて集電体（正極集電体および負極集電体）の表面に合剤（正極合剤および負極合剤）を塗工した後、合剤を乾燥させる。
次に、製造方法では、集電体の表面上の合剤に対してプレス加工を施すことで、集電体の表面に合剤層（正極合剤層および負極合剤層）を形成する。
【００３０】
製造方法では、このような工程を経て作製される正極および負極と、セパレータとを積層または巻回して電極体を生成する。そして、製造方法では、外装３０の蓋部３２に一体化された外部端子５０・５０および集電端子５１・５１等を電極体に接続し、外装３０の収納部３１に電極体を収納する。その後、製造方法では、外装３０の収納部３１と蓋部３２とを溶接によって接合して封缶する。
【００３１】
外装３０を封缶した時点において、注液孔３３は、キャップ４０によって封止されていない状態である（図２の左上に示す注液孔３３参照）。
【００３２】
従って、この時点において、注液孔３３は、外部に開口している。つまり、本実施形態の注液孔３３は、本発明に係る外部に開口する開口部に対応する。
【００３３】
図２に示すように、外装３０を封缶した後で、製造方法は、注液孔３３より外装３０内に電解液Ｅを注液する注液工程を行う（図２に示す矢印Ｅ参照）。
このとき、製造方法は、例えば、外装３０をチャンバー１１０内に収納するとともに、所定の注液ユニットを外装３０にセットして、チャンバー１１０内を真空引きする。その後、製造方法では、チャンバー１１０内に大気を導入してチャンバー１１０内を大気圧に戻す。製造方法は、このときの差圧を利用して、電解液Ｅを外装３０に注液する。
【００３４】
なお、電解液を注液するための手順は、本実施形態に限定されるものでない。製造方法は、例えば、大気雰囲気下で注液孔に注液ノズルを装着し、注液ノズルに向けて電解液を圧送して外装内に電解液を注液しても構わない。
【００３５】
電解液Ｅを外装３０内に注液した後で、製造方法では、仮封止部材１２０によって注液孔３３を仮封止（つまり、一時的に封止）する。
仮封止部材１２０は、上側が下側の小径部よりも大径の大径部に形成される段付きの軸状部材である。仮封止部材１２０の小径部の外周面には、雄ネジ部が形成される。
本実施形態の製造方法では、仮封止部材１２０の小径部を注液孔３３に螺合することで、注液孔３３を仮封止する。
【００３６】
なお、注液孔を仮封止する手法は、本実施形態に限定されるものでない。例えば、製造方法は、内周面が平らな注液孔にゴム栓を圧入することで注液孔を仮封止しても構わない。
【００３７】
製造方法では、電解液Ｅが注液孔３３からこぼれないような姿勢、すなわち、注液孔３３が上向き（重力が作用する方向に対して反対方向となる向き）となる姿勢の外装３０に電解液Ｅを注液するとともに、注液孔３３を仮封止する。
【００３８】
注液孔３３を仮封止した後で、製造方法では、電解液Ｅが注液された製造途中の電池１０に対して初期充電する初期充電工程を行う。
このとき、製造方法では、外装３０を拘束治具によって拘束し、外装３０の厚み方向（図２における紙面奥側に向かう方向）に沿って、外装３０に対して所定の大きさの荷重を付与する。そして、製造方法では、電源装置１３０の電極を外部端子５０・５０に接続し、電池１０を初期充電する。
【００３９】
拘束時および初期充電時には、外装３０に注液された電解液Ｅが分解する等して、外装３０内に炭化水素ガス等のガスＧ（図３参照）が発生する。
以下では、このようなガスＧを、「初期充電時に発生するガスＧ」と表記する。
【００４０】
外装３０は、初期充電工程に際して仮封止されている。このため、初期充電工程後の外装３０は、初期充電時に発生するガスＧが溜まり、その内圧が上昇する（図２に白塗りで示す矢印参照）。
【００４１】
図３に示すように、初期充電を行った後で、製造方法では、仮封止部材１２０を注液孔３３から取り外して注液孔３３を外部に開放し、外装３０に溜まった初期充電時に発生するガスＧを抜く。
これにより、製造方法では、注液孔３３の仮封止を解除して外装３０の内圧を下げる（図３に白塗りで示す矢印および二点鎖線で示す外装３０参照）。
【００４２】
初期充電時に発生するガスＧを抜いた後で、製造方法では、仮封止を解除した注液孔３３より外装３０内にヘリウムＨｅを導入する導入工程を行う（図３に示す矢印Ｈｅ参照）。
本実施形態の製造方法では、電解液Ｅを注液したときとは反対の姿勢、すなわち、注液孔３３が下向きとなる姿勢の外装３０内にヘリウムＨｅを導入する。ヘリウムＨｅを導入する工程の具体的な手順については後で詳述する。
【００４３】
外装３０内にヘリウムＨｅを導入した後で、製造方法では、注液孔３３をキャップ４０によって本封止する。
このとき、製造方法では、外装３０の姿勢を元に戻し、つまり、注液孔３３を上向きにして、キャップ４０を注液孔３３の前記段差部に載置する。
そして、製造方法では、レーザー溶接機によってキャップ４０の外縁部に沿ってレーザーを照射し、注液孔３３を封止する（図３に示す黒塗りの三角形参照）。
これにより、製造方法では、外装３０内にヘリウムＨｅを封入する。
【００４４】
注液孔３３を封止した後で、製造方法では、外装３０内に封入したヘリウムＨｅの漏れ（つまり、外装３０の密閉性）を検査する。
このとき、製造方法では、チャンバー１５０内に外装３０を収納し、チャンバー１５０内を真空引きする。その後、製造方法では、単位時間当たりに外装３０内から漏れるヘリウムＨｅの量を、市販のヘリウムリーク検査器を用いて確認する。
【００４５】
そして、製造方法では、ヘリウムリーク検査器の出力値に基づいて外装３０に漏れがあるかを判断する。
具体的には、製造方法では、ヘリウムリーク検査器の出力値が検査閾値よりも小さくなった場合に外装３０に漏れがないと判断し、ヘリウムリーク検査器の出力値が検査閾値以上となった場合に外装３０に漏れがあると判断する。
【００４６】
このように、本実施形態において、外装３０の漏れを判断するための検知ガスは、ヘリウムＨｅである。
【００４７】
外装３０からのヘリウムＨｅの漏れを検査した後で、製造方法では、電圧の検査を行って、前記拘束治具による外装３０の拘束を解除する。
製造方法は、このようにして密閉型の電池１０を製造する。
【００４８】
次に、ヘリウムＨｅを導入する工程の手順について説明する。
【００４９】
なお、以下において、図４に示すように、外装３０は、初期充電が完了し、仮封止が解除されて注液孔３３が外部に開口している状態であるものとする。また、注液孔３３は、上を向いているものとする。
【００５０】
ヘリウムＨｅを導入する前の外装３０内には、ガス抜き後も初期充電時に発生するガスＧが滞留している。このような初期充電時に発生するガスＧは、ヘリウムＨｅと比較して圧倒的に比重が重い。
【００５１】
従って、図４に示すような注液孔３３が上向きとなる姿勢の外装３０内にヘリウムＨｅを導入する場合、初期充電時に発生するガスＧは、収納部３１の下面３１ａの近傍（収納部３１の下部）に滞留する。このため、比重の軽いヘリウムＨｅは、外装３０に浸入できずに外装３０の外部に浮上したり、外装３０の奥深くに侵入できずに蓋部３２の近傍に滞留したりする。
つまり、この場合には、初期充電時に発生するガスＧによってヘリウムＨｅの外装３０への浸入が抑制されてしまう。
【００５２】
そこで、図５に示すように、製造方法では、外装３０（厳密には外装３０および外装３０を拘束する拘束治具）を、注液時の姿勢から上下反転させる。すなわち、製造方法では、外装３０を逆さにして、注液孔３３が鉛直下向きとなる姿勢にする。
このとき、製造方法では、例えば、把持装置によって外装３０の左右両側面を挟持して所定の高さ位置まで持ち上げた外装３０を回転させる。
【００５３】
これにより、製造方法では、収納部３１の下面３１ａと蓋部３２との位置関係を反対にして、初期充電時に発生するガスＧの中で、空気よりも比重が重い炭化水素等のガスを、下端部に位置する蓋部３２側に滞留させる。
【００５４】
製造方法では、注液孔３３を鉛直下向きにしたときに、注液孔３３よりヘリウムＨｅを導入可能に、注液孔３３が外部に開放された状態を維持している。
【００５５】
従って、図６に示すように、製造方法は、初期充電時に発生するガスＧの中で比重が重いガスを、注液孔３３より外部に排出できる（図６の外装３０の下方に示すガスＧ参照）。
【００５６】
本実施形態の製造方法のように、電池１０の初期充電後にヘリウムＨｅを導入する場合、電解液Ｅは、外装３０を上下反転させる前に、電極体への浸透が完了している。
従って、外装３０を上下反転させるとき、収納部３１の下面３１ａには、電極体に浸透しきれなかった電解液Ｅが僅かに残っている程度である。
このため、本実施形態の製造方法では、ヘリウムＨｅを導入するときに外装３０を上下反転させても、注液孔３３から電解液Ｅがこぼれない。
【００５７】
外装３０を上下反転させて、注液孔３３が外装３０の下端側に位置する状態にした後で、製造方法では、封入ノズル１４０を用いてヘリウムＨｅを導入する。
【００５８】
封入ノズル１４０は、その上端部近傍の側面に二つの噴射口が形成される。すなわち、封入ノズル１４０は、上端部が先端部として構成されている。
封入ノズル１４０は、鉛直下向きにした注液孔３３の下方、すなわち、上下反転させた外装３０よりも低い位置に配置され、配管およびポンプ等を介して所定のヘリウム供給源と接続される。これにより、封入ノズル１４０は、ヘリウムＨｅを外装３０の下側から噴射可能に構成される。
【００５９】
封入ノズル１４０は、例えば、シリンダ等に連結されることにより昇降可能に構成される。
【００６０】
図７に示すように、製造方法では、封入ノズル１４０を上昇させ、鉛直下向きの注液孔３３に封入ノズル１４０を挿入する。
そして、製造方法では、噴射口が発電要素２０および注液孔３３の間に位置したときに封入ノズル１４０の上昇動作を停止し、封入ノズル１４０の噴射口より斜め上方向に向けて一定時間ヘリウムＨｅの噴射を行う（図７に示す矢印参照）。
これにより、製造方法は、外装３０内に所定量のヘリウムＨｅを導入する。
【００６１】
なお、ヘリウムの噴射方向は、本実施形態のような斜め上方向に限定されるものでなく、上方向、若しくは、左右方向であっても構わない。
【００６２】
封入ノズル１４０によるヘリウムＨｅの噴射を行った後で、製造方法では、封入ノズル１４０を下降させてヘリウム導入前の高さ位置に戻す。
【００６３】
これによれば、製造方法は、ヘリウムＨｅと外装３０内に滞留している初期充電時に発生するガスＧとの比重差を小さくした状態の外装３０に、ヘリウムＨｅを導入できる。
このため、製造方法は、比重の重いガスによってヘリウムＨｅの浸入が抑制されることを防止できる。
【００６４】
つまり、製造方法は、ヘリウムＨｅが浸入しやすい状態の外装３０に、ヘリウムＨｅを導入できる。
従って、製造方法は、封入ノズル１４０より噴射したヘリウムＨｅを外装３０に確実に浸入させることができる。
【００６５】
ヘリウムＨｅは、その比重が空気よりも軽い。このため、外装３０に浸入したヘリウムＨｅは、外装３０内を浮上する。
前述のように、本実施形態の製造方法では、注液孔３３が下を向いた姿勢の外装３０にヘリウムＨｅを導入する。言い換えれば、製造方法では、収納部３１の下面３１ａが電池１０の上側に位置した状態の外装３０にヘリウムＨｅを導入する。
【００６６】
つまり、製造方法は、外装３０を上下反転させてヘリウムＨｅを導入することで、ヘリウムＨｅを収納部３１の下面３１ａに向けて浮上させることができる。
これによれば、製造方法は、ヘリウムＨｅよりも比重が重い空気および初期充電時に発生するガスＧを、ヘリウム導入時に蓋部３２に向けて押し出すことができる。
従って、製造方法は、外装３０内の空気および初期充電時に発生するガスＧを、ヘリウムＨｅによって注液孔３３から排出できる。
【００６７】
このため、製造方法は、外装３０内により多くのヘリウムＨｅを導入できる。
【００６８】
また、製造方法は、封入ノズル１４０より噴射されるヘリウムＨｅの浮上を、収納部３１の下面３１ａで規制できる。つまり、製造方法は、ヘリウムＨｅを外装３０内に滞留させることができる。
従って、製造方法は、ヘリウムＨｅの浸入性を向上できるため、噴射したヘリウムＨｅが浮上して注液孔３３から外装３０の外部に漏出してしまうことを防止できる。
【００６９】
これによれば、製造方法は、封入ノズル１４０より噴射したヘリウムＨｅを効率的に、すなわち、ヘリウムＨｅのほとんどを外装３０内に導入できる。
【００７０】
さらに、製造方法は、ヘリウムＨｅを浮上させて収納部３１の下面３１ａ、すなわち、注液孔３３より離れた位置に滞留させることができる。このため、製造方法は、ヘリウムＨｅを注液孔３３から漏出しにくくすることができる。
従って、製造方法は、ヘリウムＨｅを導入してから注液孔３３を封止するまでの間に、外装３０からヘリウムＨｅが漏出する量を低減できる。
【００７１】
このため、製造方法は、ヘリウムＨｅを高濃度に封入できる。
従って、製造方法は、高いヘリウム濃度の外装３０に対して、密閉性の検査を行うことができる。つまり、製造方法は、検査の感度を良好なものとすることができる。
【００７２】
また、製造方法は、ヘリウム利用率（ヘリウム噴射量に対するヘリウム封入量の割合）を向上できる。
従って、製造方法は、ヘリウムＨｅの使用量を低減できるため、電池１０の製造に要するコストを低減できる。
【００７３】
ここで、初期充電時に発生するガスＧの量は、電解液Ｅの注液量および電極体内の水分量等に大きく依存している。
つまり、初期充電時に発生するガスＧの量は、電解液Ｅの注液量および電極体内の水分量等のばらつきによって大きくばらついてしまう。
【００７４】
仮に、外装３０を上下反転させずに（上向きの注液孔３３より）ヘリウムＨｅを導入する場合には、初期充電時に発生するガスＧの量が多ければ、前記ガスＧが収納部３１の下面３１ａに多く滞留してしまい、外装３０にヘリウムＨｅが浸入しにくくなってしまう（図１１参照）。
また、この場合には、初期充電時に発生するガスＧの量が少なければ、前記ガスＧの量が多い場合と比較して、外装３０にヘリウムＨｅが浸入しやすくなる。
【００７５】
以上のように、外装３０を上下反転させずにヘリウムＨｅを導入する場合には、電解液Ｅの注液量および電極体内の水分量等のばらつきに起因して、ヘリウムＨｅの外装３０への浸入度合い、つまり、ヘリウム漏出量がばらついてしまう。このため、密閉性の検査時の外装３０内のヘリウム濃度は大きくばらついてしまう。
【００７６】
前述のように、本実施形態の製造方法では、外装３０を上下反転させて注液孔３３を鉛直下向きの姿勢にすることで、初期充電時に発生するガスＧの中で、空気よりも比重の重いガスを注液孔３３から排出している。
つまり、製造方法は、外装３０を上下反転させることで、初期充電時に発生するガスＧの量に関わらず、常に（いずれの外装３０に対しても）ヘリウムＨｅが浸入しやすい状態にした上で、ヘリウムＨｅを導入できる。
【００７７】
また、製造方法は、初期充電時に発生するガスＧの量に関わらず、上下反転させた外装３０の収納部３１の下面３１ａに、噴射したヘリウムＨｅのほとんどを滞留させることができる。
従って、製造方法は、外装３０内のヘリウム濃度のばらつきを低減できる。
【００７８】
外装３０の密閉性の検査では、検査時の外装３０内のヘリウム濃度が低い場合の、単位時間当たりに漏れるヘリウムの量に基づいて検査閾値が設定される。
従って、製造方法は、外装３０内のヘリウム濃度のばらつきを低減できることで、同じ大きさの孔から単位時間当たりに漏れるヘリウムＨｅの量、すなわち、ヘリウムリーク検査器の出力値を安定させることができる。このため、製造方法は、本来検査結果がＯＫとなる外装３０に対して、ＮＧ判定してしまうことを抑制できる。
【００７９】
つまり、製造方法は、外装３０の密閉性の検査における過判定率を改善できる。また、製造方法は、外装３０の密閉性の検査のロバスト性を向上できる。
【００８０】
このように、製造方法は、初期充電工程を行った電池１０の外装３０を、注液孔３３が下向きとなる姿勢にして、下向きの注液孔３３よりヘリウムＨｅを導入する導入工程を行う。
【００８１】
ここで、注液孔３３が下向きとなる姿勢にするとは、本実施形態のような、外装３０を上下反転させること、すなわち、注液孔３３を鉛直下向きにすることだけでなく、例えば、図９に示すように、注液孔３３を斜め下方向に向けることも含まれる。
この場合、製造方法は、外装３０を上下反転させるときよりも少ない（若しくは多い）量だけ外装３０を回転させ、注液孔３３の向きに沿って斜め下から注液孔３３に挿入可能な封入ノズル２４０を用いて、ヘリウムＨｅを導入する。
【００８２】
前述のように、本実施形態の製造方法は、外装３０を上下反転させることで、初期充電時に発生するガスＧを排出している。
【００８３】
これにより、製造方法は、ヘリウム導入時に外装３０の角（例えば、蓋部３２の左端部）等に初期充電時に発生するガスＧが局所的に滞留することを防止できる。つまり、製造方法は、初期充電時に発生するガスＧを効果的に排出できる。
【００８４】
従って、製造方法は、外装３０にヘリウムＨｅをより浸入させやすい状態にすることができるため、ヘリウムＨｅをより高濃度に封入できる。つまり、製造方法は、外装３０の密閉性を検査するときの外装３０のヘリウム濃度の平均値を大きくできる。
【００８５】
このように、製造方法において、導入工程では、外装３０を注液孔３３が鉛直下向きにとなる姿勢にして、鉛直下向きの注液孔３３よりヘリウムＨｅを導入する。
【００８６】
次に、本実施形態の製造方法を用いてヘリウムＨｅを導入した結果について説明する。
【００８７】
測定では、上下反転させた外装３０に封入ノズル１４０を挿入し、封入ノズル１４０よりヘリウムＨｅを噴射してヘリウムＨｅを導入して、本実施形態のテストピースを作成した（図７参照）。
測定では、ヘリウム導入後に外装３０に孔を空けるとともに、当該孔にヘリウム濃度測定器のヘッドを速やかに押し付けて、本実施形態の外装３０内のヘリウム濃度を測定した。
測定では、このようなヘリウム濃度の測定を複数個の外装３０に対して行った。
【００８８】
図１０に示すように、測定では、外装３０を上下反転させずに封入ノズル３４０を注液孔３３に挿入し、封入ノズル３４０の噴射口よりヘリウムＨｅを噴射してヘリウムＨｅを導入した比較例のテストピースを作成した。
測定では、比較例の外装３０に孔を空け、本実施形態のヘリウム濃度の測定と同じ手順で比較例の外装３０内のヘリウム濃度を測定した。
測定では、このようなヘリウム濃度の測定を複数個の外装３０に対して行った。
【００８９】
測定では、本実施形態および比較例の外装３０内で、それぞれ同じ量のヘリウムＨｅを噴射した。
つまり、測定では、初期充電時に発生するガスＧの量が大きく異なる複数の外装３０に、同じ量のヘリウムＨｅを導入した。
【００９０】
測定では、本実施形態および比較例のヘリウム濃度の測定結果の最大値から最小値までの範囲を、本実施形態および比較例のヘリウム濃度のばらつきとした。
測定では、本実施形態および比較例のヘリウム濃度の測定結果の最大値と最小値との単純平均を、本実施形態および比較例のヘリウム濃度の平均値として算出した。
測定では、本実施形態および比較例のヘリウム濃度の測定結果およびヘリウム噴射量等に基づいて、本実施形態および比較例のヘリウム利用率を算出した。
【００９１】
図８（ａ）に示すように、本実施形態のヘリウム濃度は、その最小値が比較例のヘリウム濃度の最大値よりも大きくなった。つまり、本実施形態のヘリウム濃度の平均値は、比較例のヘリウム濃度の平均値と比較して、より大きくなった（図８（ａ）に白塗りで示す丸参照）。
従って、図８（ｂ）に示すように、本実施形態のヘリウム利用率は、比較例のヘリウム利用率と比較して大きく向上した。
【００９２】
これは、図１１に示すように、比較例のテストピースでは、初期充電時に発生するガスＧ、特に、前記ガスＧの中で比重の重いガスの影響で、ヘリウムＨｅの外装３０への浸入が抑制されてしまったことによるものであると考えられる（図１１に示す外装３０外のヘリウムＨｅ参照）。
【００９３】
また、図８（ａ）に示すように、本実施形態のヘリウム濃度は、その平均値が比較例のヘリウム濃度の平均値よりも高濃度となったにも関わらず、ばらつきが比較例のヘリウム濃度のばらつきよりも小さかった。
【００９４】
これは、比較例のテストピースでは、初期充電時に発生するガスＧの量がばらつくことで、ヘリウムＨｅの外装３０への浸入度合いがばらついて、ヘリウム漏出量がばらついてしまったことによるのもであると考えられる。
【００９５】
以上より、本実施形態の製造方法は、ヘリウムＨｅを高濃度に封入できるとともに、外装３０の密閉性の検査における過判定率を改善できることがわかる。
【００９６】
なお、製造方法では、検知ガスを浮上させて注液孔より離れた位置に検知ガスを滞留させることができるという観点から、ヘリウムのような比重の軽いガスを検知ガスとして採用することが好ましい。
また、製造方法は、検知ガスとしてヘリウムを採用することで、注液孔より離れた位置まで確実にヘリウムを浮上させることができるだけでなく、電池性能に影響を与えることを防止できるとともに、微細な孔からの漏れを検出可能となる。
【符号の説明】
【００９７】
１０    電池（密閉型電池）
３０    外装（電池容器）
３３    注液孔（開口部）
Ｅ      電解液
Ｈｅ    ヘリウム（検知ガス）
【図１】
2014229360.tif 000003
【図２】
2014229360.tif 000004
【図３】
2014229360.tif 000005
【図４】
2014229360.tif 000006
【図５】
2014229360.tif 000007
【図６】
2014229360.tif 000008
【図７】
2014229360.tif 000009
【図８】
2014229360.tif 000010
【図９】
2014229360.tif 000011
【図１０】
2014229360.tif 000012
【図１１】
2014229360.tif 000013